УЛУЧШЕННЫЙ СПОСОБ ГИДРОКОНВЕРСИИ ТЯЖЕЛЫХ МАСЕЛ ПОСРЕДСТВОМ СИСТЕМ С ПСЕВДООЖИЖЕННЫМ СЛОЕМ

1. Способ гидроконверсии тяжелого масла, выбираемого из сырой нефти, тяжелой сырой нефти, битумов из битуминозных песков, остатков перегонки, тяжелых фракций перегонки, деасфальтированных остатков перегонки, растительных масел, масел, полученных из угля и горючих сланцев, масел, полученных термическим разложением отходов, полимеров, биомассы, включающий направление тяжелого масла в зону гидроконверсии, осуществляемой в одном или более реакторах с псевдоожиженным слоем, в которые вводят водород, в присутствии подходящего гетерогенного нанесенного катализатора гидроконверсии, а также подходящего катализатора гидрирования, с дисперсией частиц микронных и/или субмикронных размеров (нанодисперсией) в указанном тяжелом масле, и направление потока, поступающего из зоны гидроконверсии, в зону разделения, в которой отделенную жидкую фракцию, содержащую нанодисперсный катализатор, направляют рециклом в реактор(ы) с псевдоожиженным слоем.
2. Способ по п.1, где зона разделения, в которую направляют поток, выходящий из зоны гидроконверсии, если он представляет собой жидкую или смешанную жидкую/паровую фазу, включает одну или более стадий атмосферной и/или вакуумной перегонки и/или одну или более стадий мгновенного испарения, посредством чего осуществляют отделение различных фракций, образующихся при реакции гидроконверсии, от остатка перегонки или от жидкости, покидающей единственную или последнюю стадию мгновенного испарения, которую направляют рециклом в реактор(ы) с псевдоожиженным слоем.
3. Способ по п.1, где зона разделения, в которую направляют поток, выходящий из зоны гидроконверсии, если он представляет собой паровую фазу, включает один или более сепараторов высокого давления.
4. Способ по п.1, где осуществляют продувку отделенной жидкой фракции, содержащей нанодисперсный катализатор, направляемой рециклом в реактор(ы) с псевдоожиженным слоем.
5. Способ по п.1, где нанодисперсный катализатор гидрирования представляет собой катализатор на основе сульфида Мо или W.
6. Способ по п.5, где нанодисперсный катализатор гидрирования можно получить in situ из разлагаемого маслорастворимого предшественника, или ех situ.
7. Способ по п.5, где нанодисперсный катализатор гидрирования дополнительно содержит один или более из других переходных металлов.
8. Способ по п.5, где концентрация катализатора гидрирования, нанодиспергированного в исходном сырье, включающем рециркулируемый поток, подаваемом в зону гидроконверсии, определенная в расчете на концентрацию присутствующего(их) металла(ов), составляет от 10 до 30000 ppm (частей на миллион).
9. Способ по п.8, где концентрация катализатора гидрирования, нанодиспергированного в исходном сырье, включающем рецикрулируемый поток, подаваемом в зону гидроконверсии, составляет от 3000 до 20000 ppm (частей на миллион).
10. Способ по п.1, где гетерогенный нанесенный катализатор гидрирования выполнен из носителя и активной фазы, состоящей из смеси сульфидов, один из которых получен из металла, принадлежащего группе VIB, а по меньшей мере еще один получен из металла, принадлежащего группе VIII.
11. Способ по п.10, где металл, принадлежащий группе VIB, представляет собой молибден.
12. Способ по п.10, где металл, принадлежащий группе VIII, выбирают из Ni и Со.
13. Способ по п.10, где активная фаза состоит из смеси сульфидов, один из которых получен из молибдена, а другой получен из Ni или Со.
14. Способ по п.10 или 13, где активная фаза также состоит из кислотных центров, введенных либо путем соответствующего регулирования состава носителя, либо путем добавления второй фазы к носителю.
15. Способ по п.1, где реакции гидроконверсии в псевдоожиженных слоях протекают при температуре от 360 до 480°С и при давлении от 10,13 до 20,27 МПа (от 100 до 200 атм).
16. Способ по п.2, где стадии перегонки осуществляют при пониженном давлении, составляющем от 0,001 до 0,5 МПа.
17. Способ по п.16, где стадии перегонки осуществляют при пониженном давлении, составляющем от 0,01 до 0,3 МПа.